Сплав на основе железа
IRON-BASED ALLOY

Изобретение относится к области черной металлургии, в частности, к составам сплавов на основе железа, которые могут быть использованы в машиностроении.
Известен сплав на основе железа, содержащий мас. %: углерод 0,3-0,5; кремний 0,2-0,6; марганец 0,4-0,9; бор 0,0015-0,003; ванадий 0,06-0,15; алюминий 0,04-0,1; азот 0,05-0,15; магний 0,005-0,01; кальций 0,01-0,025; церий 0,002-0,005; железо - остальное [1].
Задачей изобретения является улучшение прокаливаемости сплава.
Технический результат достигается тем, что сплав на основе железа, включающий углерод, кремний, марганец, бор, ванадий, алюминий, магний, кальций, дополнительно содержит медь и стронций, причем компоненты находятся при следующем соотношении, мас. %: углерод 4,3-4,7; кремний 0,2-0,6; марганец 0,4-0,9; бор 0,3-0,5; ванадий 0,2-0,25; алюминий 3,0-3,5; магний 0,005-0,01; кальций 0,0008-0,0012; медь 2,2-2,6; стронций 0,005-0,01; железо - остальное.
В таблице приведены составы сплава на основе железа.
Алюминий, бор и медь способствуют равномерному прогреву и охлаждению сплава, увеличивают прокаливаемость. Ванадий препятствует возникновению и развитию трещин при перепадах температур. Стронций, кальций и магний способствует измельчению зерна.
Сплав может быть выплавлен в электропечах. Термическая обработка сплава включает закалку при температуре 850°С в масло и отпуск при температуре 530°С.
Источник информации
1. SU 539980, 1977.